МНОГОКОМПОНЕНТНЫЕ ВОЛОКНА

3
1. Многокомпонентное волокно (10, 20, 30, 40, 50, 60), содержащее, по меньшей мере, два вытянутых тела волокна (11, 21, 31, 41, 51, 61; 12, 22, 32, 42, 52, 62), в котором первое тело волокна (11, 21, 31, 41, 51, 61) состоит из первого материала, содержащего материал фазового превращения, а второе тело волокна (12, 22, 32, 42, 52, 62) состоит из второго материала и окружает первое тело волокна (11, 21, 31, 41, 51, 61), отличающееся тем, что материал фазового превращения находится в исходной форме, причем первый материал содержит модификатор вязкости, выбранный из полиолефинов, имеющих плотность в интервале 890-970 кг/м, как определено при комнатной температуре согласно ISO 1183-2, и скорость течения расплава в интервале 0,1-60 г/10 мин, как определено при 190°C при нагрузке 21,6 кг согласно ISO 1133.
3
3
2. Многокомпонентное волокно по п.1, отличающееся тем, что модификатор вязкости имеет плотность выше 920 кг/м, предпочтительно выше 950 кг/м, как определено при комнатной температуре согласно ISO 1183-2.
3. Многокомпонентное волокно по п.1 или 2, отличающееся тем, что модификатор вязкости имеет скорость течения расплава в интервале 0,1-50 г/10 мин, предпочтительно 0,1-20 г/10 мин, более предпочтительно 0,1-10 г/10 мин, как определено при 190°C при нагрузке 21,6 кг согласно ISO 1133.
4. Многокомпонентное волокно по п.1, отличающееся тем, что материал фазового превращения имеет скрытую теплоту, по меньшей мере, 100 Дж/г и предпочтительно, по меньшей мере, 140 Дж/г.
смесь
МФП
МФП
5. Многокомпонентное волокно по п.1, отличающееся тем, что многокомпонентное волокно содержит первый материал, имеющий МФП-эффективность, как определено отношением ΔH/(w·ΔH)·100, по меньшей мере, 90% и более предпочтительно, по меньшей мере, 95%.
волокно
МФП
МФП
6. Многокомпонентное волокно по п.1, отличающееся тем, что многокомпонентное волокно имеет тепловую эффективность, как определено отношением ΔH/(w·ΔH)·100, по меньшей мере, 60%, предпочтительно, по меньшей мере, 70%, более предпочтительно, по меньшей мере, 75%.
7. Многокомпонентное волокно по п.1, отличающееся тем, что модификатор вязкости присутствует в количестве менее 50 мас.%, предпочтительно менее 40 мас.% и более предпочтительно менее 30 мас.%, рассчитанном по отношению к общей массе первого тела волокна.
8. Многокомпонентное волокно по п.1, отличающееся тем, что МФП присутствует в количестве более 50 мас.%, предпочтительно более 60 мас.% и, более предпочтительно более 70 мас.%, рассчитанном по отношению к общей массе первого тела волокна.
9. Многокомпонентное волокно по п.1, отличающееся тем, что первый материал содержит материал фазового превращения и модификатор вязкости в количестве, по меньшей мере, 90 мас.% вместе, рассчитанном по отношению к общей массе первого материала.
10. Многокомпонентное волокно по п.1, отличающееся тем, что материал фазового превращения выбран из углеводородных восков с температурой плавления в интервале 20-50°C, предпочтительно в интервале 25-45°C и более предпочтительно в интервале 27-40°C.
11. Многокомпонентное волокно по п.1, отличающееся тем, что материал фазового превращения выбран из линейных углеводородных восков.
12. Многокомпонентное волокно по п.1, отличающееся тем, что модификатором вязкости является полиэтилен.
3
13. Многокомпонентное волокно по п.11, отличающееся тем, что модификатором вязкости является полиэтилен с плотностью выше 950 кг/м.
14. Многокомпонентное волокно по п.1, отличающееся тем, что волокно имеет скрытую теплоту, по меньшей мере, 20 Дж/г, предпочтительно, по меньшей мере, 30 Дж/г и наиболее предпочтительно, по меньшей мере, 40 Дж/г, как определено ДСК-методом в интервале 0-50°C.
15. Многокомпонентное волокно по п.1, отличающееся тем, что волокно имеет прочность выше 10 сН/текс, предпочтительно выше 15 сН/текс и наиболее предпочтительно выше 20 сН/текс.
16. Многокомпонентное волокно по п.1, отличающееся тем, что отношение между вязкостью первого материала и второго материала удовлетворяет условию 0,1<вязкость 1/вязкость 2<10, где вязкость 1 представляет собой комплексную вязкость при угловой частоте 10 рад/с первого материала, содержащего МФП, и вязкость 2 представляет собой комплексную вязкость при угловой частоте 10 рад/с второго материала, где вязкости измерены при температуре экструзии, используемой в процессе прядения из расплава, т.е. при установленной температуре фильеры.
17. Многокомпонентное волокно по п.1, отличающееся тем, что второй материал представляет собой волокнообразующий полимер, который не растворяется в материале фазового превращения при температурах выше температуры плавления волокнообразующего полимера или температуры размягчения в случае аморфного полимера.
18. Многокомпонентное волокно по п.1, отличающееся тем, что второй материал содержит полимеры, выбранные из сложных полиэфиров и полиамидов.
19. Многокомпонентное волокно по п.1, отличающееся тем, что волокно содержит, по меньшей мере, одно или более первых тел волокна (51) и, по меньшей мере, одно или более вторых тел волокна (52).
20. Многокомпонентное волокно по п.1, отличающееся тем, что волокно содержит, по меньшей мере, одно или более первых тел волокна (61), по меньшей мере, одно или более вторых тел волокна (62) и, по меньшей мере, одно или более третьих тел волокна (63), которые состоят из третьего материала.
21. Текстильный материал, содержащий многокомпонентные волокна по любому из пп.1-20.
22. Ткань, содержащая многокомпонентные волокна по любому из пп.1-20.
23. Ткань по п.22, отличающаяся тем, что ткань имеет скрытую теплоту, по меньшей мере, 10 Дж/г, предпочтительно, по меньшей мере, 20 Дж/г.
24. Впитывающее изделие, содержащее многокомпонентные волокна по любому из пп.1-20.